(57)【要約】【課題】連続多段重合によるエチレン−α−オレフィン−ポリエン共重合体の製造方法であって、押出加工性に優れるエチレン−α−オレフィン−ポリエン共重合体が得られる製造方法を提供すること。【解決手段】２槽の重合反応器が直列に連結された重合反応装置を用いて、オレフィン重合触媒の存在下、エチレンとα−オレフィンとを溶媒中で連続重合するエチレン−α−オレフィン系共重合体の製造方法であって、第１槽の平均滞留時間（τ1、単位：ｈｒ）と第２槽の平均滞留時間（τ2、単位：ｈｒ）との比（τ1／τ2）あ１．２〜１０、下式値Ｇが２〜５０の条件で重合を行うエチレン−α−オレフィン系共重合体の製造方法。        Ｇ＝（Ｈ1／Ｍ1）／（Ｈ2／Ｍ2）        Ｈ1：第１槽への連鎖移動剤供給量（ｍｏｌ／ｈｒ）        Ｍ1：第１槽への総モノマー供給量（ｍｏｌ／ｈｒ）        Ｈ2：第２槽への連鎖移動剤供給量（ｍｏｌ／ｈｒ）        Ｍ2：第２槽への総モノマー供給量（ｍｏｌ／ｈｒ）【選択図】なし【特許請求の範囲】
【請求項１】
２槽の重合反応器が直列に連結された重合反応装置を用いて、オレフィン重合触媒の存在下、エチレンとα−オレフィンとを溶媒中で連続重合するエチレン−α−オレフィン系共重合体の製造方法であって、下記（１）〜（６）を全て充足する重合条件で重合を行うことを特徴とするエチレン−α−オレフィン系共重合体の製造方法。
（１）第１槽の重合温度（Ｔ1）：−２０〜２００℃
（２）第１槽の重合圧力（Ｐ1）：０．１〜１０ＭＰａ
（３）第２槽の重合温度（Ｔ2）：−２０〜２００℃
（４）第２槽の重合圧力（Ｐ2）：０．１〜１０ＭＰａ
（５）第１槽の平均滞留時間（τ1、単位：ｈｒ）と第２槽の平均滞留時間（τ2、単位：ｈｒ）との比（τ1／τ2）：１．２〜１０
（６）下式値Ｇ：２〜５０
Ｇ＝（Ｈ1／Ｍ1）／（Ｈ2／Ｍ2）
Ｈ1：第１槽への連鎖移動剤供給量（ｍｏｌ／ｈｒ）
Ｍ1：第１槽への総モノマー供給量（ｍｏｌ／ｈｒ）
Ｈ2：第２槽への連鎖移動剤供給量（ｍｏｌ／ｈｒ）
Ｍ2：第２槽への総モノマー供給量（ｍｏｌ／ｈｒ）
（但し、Ｈ2およびＭ2は、第１槽からの流れ込み量を含む。）
【発明の詳細な説明】
【技術分野】
【０００１】
本発明は、エチレン−α−オレフィン系共重合体の製造方法に関するものである。
【背景技術】
【０００２】
エチレン−α−オレフィン−共役ジエン共重合体などのエチレン−α−オレフィン系共重合体は、自動車用材料、工業機器用材料、ＯＡ機器用材料、建築用材料などに幅広く用いられている。このエチレン−α−オレフィン系共重合体の製造方法としては、エチレン−α−オレフィン系共重合体を、各用途にあわせて所望の物性の重合体とするため、２種類のエチレン−α−オレフィン系共重合体を夫々製造し、次にそれらを溶融混合する方法が知られている。
【０００３】
他の製造方法としては、２槽以上の重合反応器が直列に連結された多段重合反応装置を用いて、エチレン−α−オレフィン系共重合体を連続多段重合により製造する方法が知られている。例えば、特許文献１、２には、第１重合反応器で前段の重合を行った後、反応液の全量と追加の溶媒、モノマー等を、第１重合反応器と同容積の第２重合反応器に供給し、第２重合反応器で後段の重合を行うエチレンとプロピレンと５−エチリデン−２−ノルボルネンとの連続多段重合が記載されている。また、特許文献２には、連続多段重合による製造方法は、経済的に有利であるとされている。
【０００４】
【特許文献１】特開昭５７−１３１２１２号公報
【特許文献２】特表２００２−５０５３５７号公報
【発明の開示】
【発明が解決しようとする課題】
【０００５】
しかしながら、従来の連続多段重合によるエチレン−α−オレフィン系共重合体の製造では、得られるエチレン−α−オレフィン系共重合体は、押出加工性において十分満足のいくものではなかった。
かかる状況のもと、本発明が解決しようとする課題は、連続多段重合によるエチレン−α−オレフィン系共重合体の製造方法であって、押出加工性に優れるエチレン−α−オレフィン系共重合体が得られる製造方法を提供することにある。
【課題を解決するための手段】
【０００６】
本発明は、２槽の重合反応器が直列に連結された重合反応装置を用いて、オレフィン重合触媒の存在下、エチレンとα−オレフィンとを溶媒中で連続重合するエチレン−α−オレフィン系共重合体の製造方法であって、下記（１）〜（６）を全て充足する重合条件で重合を行うエチレン−α−オレフィン系共重合体の製造方法にかかるものである。
（１）第１槽の重合温度（Ｔ1）：−２０〜２００℃
（２）第１槽の重合圧力（Ｐ1）：０．１〜１０ＭＰａ
（３）第２槽の重合温度（Ｔ2）：−２０〜２００℃
（４）第２槽の重合圧力（Ｐ2）：０．１〜１０ＭＰａ
（５）第１槽の平均滞留時間（τ1、単位：ｈｒ）と第２槽の平均滞留時間（τ2、単位：ｈｒ）との比（τ1／τ2）：１．２〜１０
（６）下式値Ｇ：２〜５０
Ｇ＝（Ｈ1／Ｍ1）／（Ｈ2／Ｍ2）
Ｈ1：第１槽への連鎖移動剤供給量（ｍｏｌ／ｈｒ）
Ｍ1：第１槽への総モノマー供給量（ｍｏｌ／ｈｒ）
Ｈ2：第２槽への連鎖移動剤供給量（ｍｏｌ／ｈｒ）
Ｍ2：第２槽への総モノマー供給量（ｍｏｌ／ｈｒ）
（但し、Ｈ2およびＭ2は、第１槽からの流れ込み量を含む。）
【発明の効果】
【０００７】
本発明により、押出加工性に優れるエチレン−α−オレフィン系共重合体が得られる連続多段重合によるエチレン−α−オレフィン系共重合体製造方法を提供することができる。
【発明を実施するための最良の形態】
【０００８】
本発明は、２槽の重合反応器が直列に連結された重合反応装置を用いて、オレフィン重合触媒の存在下、エチレンとα−オレフィンとを溶媒中で連続重合するものである。
【０００９】
オレフィン重合触媒としては、遷移金属化合物と活性化助触媒とを接触処理してなる触媒が用いられ、例えば、遷移金属化合物としてバナジウム化合物を、活性化助触媒として有機アルミニウム化合物を用いた触媒；遷移金属化合物としてシクロペンタジエン型アニオン骨格を有する配位子を有する遷移金属化合物を、活性化助触媒として有機アルミニウムオキシ化合物、ホウ素化合物、有機アルミニウム化合物などを用いた触媒などをあげることができる。
【００１０】
バナジウム化合物としては、一般式ＶＯ（ＯＲ）nＸ3-n（但し、Ｒは炭化水素基、Ｘはハロゲン原子、ｎは０〜３である数を示す。）で示される化合物をあげることができ、より具体的には、ＶＯＣｌ3、ＶＯ（ＯＣＨ3）Ｃｌ2、ＶＯ（ＯＣＨ3）2Ｃｌ、ＶＯ（ＯＣＨ3）3、ＶＯ（ＯＣ2Ｈ5）Ｃｌ2、ＶＯ（ＯＣ2Ｈ5）2Ｃｌ、ＶＯ（ＯＣ2Ｈ5）3、ＶＯ（ＯＣ3Ｈ7）Ｃｌ2、ＶＯ（ＯＣ3Ｈ7）2Ｃｌ、ＶＯ（ＯＣ3Ｈ7）3あるいはこれらの混合物を例示することができる。
【００１１】
シクロペンタジエン型アニオン骨格を有する配位子を有する遷移金属化合物としては、一般式Ｒ1kＲ2lＲ3mＲ4nＭ1（ただし、Ｍ1は、元素の周期律表の第４属の遷移金属化合物（ジルコニウム、チタン、ハフニウム等）であり、Ｒ1はシクロペンタジエン形アニオン骨格を有する配位子であり、Ｒ2，Ｒ3およびＲ4は、それぞれシクロペンタジエン形アニオン骨格を有する配位子、アルキル基、シクロアルキル基、アリール基、アラルキル基、アルコキシ基、アリーロキシ基、ハロゲン原子または水素原子であり、ｋおよびｌは１以上の整数であり、ｋ＋ｌ＋ｍ＋ｎ＝４である。）で示されるメタロセン系化合物があげられ、該メタロセン系化合物としては、ビス（シクロペンタジエニル）ジエチルチタニウム、ビス（シクロペンタジエニル）ジメチルチタニウム、ビス（ペンタメチルシクロペンタジエニル）チタニウム、ビス（シクロペンタジエニル）ジクロロチタニウム、ビス（シクロペンタジエニル）チタニウムモノクロリドモノハイドライド、ビス（インデニル）チタニウムモノクロリドモノハイドライド、ビス（インデニル）チタニウムジクロリド、エチレンビス（インデニル）ジメチルチタニウム、エチレンビス（インデニル）メチルチタニウムクロリド、エチレンビス（インデニル）チタニウムジクロリド、エチレンビス（４，５，６，７−テトラヒドロ−１−インデニル）チタニウムジクロリド、エチレンビス（４，５，６，７−テトラヒドロ−１−インデニル）ジメチルチタニウム、エチレンビス（４−メチル−１−インデニル）チタニウムジクロリド、エチレンビス（２，３−ジメチル−１−インデニル）チタニウムジクロリド、ビス（シクロペンタジエニル）ジエチルチタニウム、ビス（シクロペンタジエニル）ジメチルジルコニウム、ビス（ペンタメチルシクロペンタジエニル）ジルコニウム、ビス（シクロペンタジエニル）ジクロロジルコニウム、ビス（シクロペンタジエニル）モノクロリドモノハイドライド、ビス（インデニル）ジルコニウムモノクロリドモノハイドライド、ビス（インデニル）ジルコニウムジクロリド、エチレンビス（インデニル）ジメチルジルコニウム、エチレンビス（インデニル）メチルジルコニウムジクロリド、エチレンビス（インデニル）ジルコニウムジクロリド、エチレンビス（４，５，６，７−テトラヒドロ−１−インデニル）ジルコニウムジクロリド、エチレンビス（４，５，６，７−テトラヒドロ−１−インデニル）ジメチルジルコニウム、エチレンビス（４−メチル−１−インデニル）ジルコニウムジクロリド、エチレンビス（２，３−ジメチル−１−インデニル）ジルコニウムジクロリドなどがあげられる。
【００１２】
有機アルミニウム化合物としては、トリメチルアルミニウム、トリエチルアルミニウム、トリノルマルブチルアルミニウム、トリイソブチルアルミニウム、トリノルマルヘキシルアルミニウム、ジイソブチルヘキシルアルミニウム、ジイソブチルオクチルアルミニウム、イソブチルジヘキシルアルミニウム、イソブチルジオクチルアルミニウムなどをあげることができる。
【００１３】
有機アルミニウムオキシ化合物としては、テトラメチルジアルミノキサン、テトラエチルジアミノキサン、テトラブチルジアルミノキサン、テトラヘキシルジアルミノキサン、メチルアルミノキサン、エチルアルミノキサン、ブチルアルミノキサン、ヘキシルアルミノキサンなどがあげられる。
【００１４】
ホウ素化合物としては、トリス（ペンタフルオロフェニル）ボラン、トリフェニルカルベニウムテトラキス（ペンタフルオロフェニル）ボレート、トリ（ｎ−ブチル）アンモニウムテトラキス（ペンタフルオロフェニル）ボレート、Ｎ，Ｎ−ジメチルアニリニウムテトラキス（ペンタフルオロフェニル）ボレートなどをあげることができる。
【００１５】
遷移金属化合物と有機アルミニウム化合物との接触処理において、有機アルミニウム化合物の接触処理量は、遷移金属原子１ｍｏｌあたり、有機アルミニウム化合物のアルミニウム原子換算として、通常、２〜２０００ｍｏｌであり、好ましくは４〜１５００ｍｏｌであり、より好ましくは６〜１０００ｍｏｌである。また、遷移金属化合物と有機アルミニウムオキシ化合物との接触処理において、有機アルミニウムオキシ化合物の接触処理量は、遷移金属原子１ｍｏｌあたり、有機アルミニウムオキシ化合物のアルミニウム原子換算として、通常、１〜１００００ｍｏｌであり、好ましくは５〜７５００ｍｏｌであり、より好ましくは１０〜５０００ｍｏｌである。遷移金属化合物とホウ素化合物の接触処理において、ホウ素化合物の接触処理量は、遷移金属原子１ｍｏｌあたり、ホウ素化合物のホウ素原子換算として、通常、１〜２０ｍｏｌであり、好ましくは１．５〜１５ｍｏｌであり、より好ましくは２〜１０ｍｏｌである。
【００１６】
α−オレフィンとしては、プロピレン、１−ブテン、１−ペンテン、１−ヘキセン、１−ヘプテン、１−オクテン、１−ノネン、１−デセン等の直鎖状オレフィン；３−メチル−１−ブテン、３−メチル−１−ペンテン、４−メチル−１−ペンテン等の分岐オレフィンをあげることができる。α−オレフィンは、１種以上用いられ、好ましくは、炭素原子数３〜２０のα−オレフィンであり、より好ましくは、プロピレン、１−ブテンであり、特に好ましくはプロピレンである。
【００１７】
本発明においては、エチレンとα−オレフィンに加えて、他の共重合可能なオレフィン性モノマーを用いて、共重合をおこなってもよい。該オレフィン性モノマーとしては、ポリエン、ビニル芳香族化合物、ビニル脂環式化合物、環状オレフィンなどをあげることができる。
【００１８】
ポリエンとしては、１，４−ヘキサジエン、１，５−ヘキサジエン、１，５−ヘプタジエン、１，６−ヘプタジエン、１，６−オクタジエン、１，７−オクタジエン、１，７−ノナジエン、１，８−ノナジエン、１，８−デカジエン、１，９−デカジエン、１，１２−テトラデカジエン、１，１３−テトラデカジエン、３−メチル−１，４−ヘキサジエン、３−メチル−１，５−ヘキサジエン、３−エチル−１，４−ヘキサジエン、３−エチル−１，５−ヘキサジエン、３，３−ジメチル−１，４−ヘキサジエン、３，３−ジメチル−１，５−ヘキサジエン、ジシクロペンタジエン、５−エチリデン−２−ノルボルネン、５−ビニル−２−ノルボルネン、２，５−ノルボルナジエン、７−メチル−２，５−ノルボルナジエン、７−エチル−２，５−ノルボルナジエン、７−プロピル−２，５−ノルボルナジエン、７−ブチル−２，５−ノルボルナジエン、７−ペンチル−２，５−ノルボルナジエン、７−ヘキシル−２，５−ノルボルナジエン、７，７−ジメチル−２，５−ノルボルナジエン、７，７−メチルエチル−２，５−ノルボルナジエン、７−クロロ−２，５−ノルボルナジエン、７−ブロモ−２，５−ノルボルナジエン、７−フルオロ−２，５−ノルボルナジエン、７，７−ジクロロ−２，５−ノルボルナジエン、１−メチル−２，５−ノルボルナジエン、１−エチル−２，５−ノルボルナジエン、１−プロピル−２，５−ノルボルナジエン、１−ブチル−２，５−ノルボルナジエン、１−クロロ−２，５−ノルボルナジエン、１−ブロモ−２，５−ノルボルナジエンなどをあげることができる。
【００１９】
また、ポリエンとしては、下記の構造の化合物もあげることができる。
2008184575.tif 000002
【００２０】
ポリエンは、１種以上用いられ、好ましくは、５−エチリデン−２−ノルボルネン、ジシクロペンタジエン、５−ビニルノルボルネン、ノルボルナジエンである。
【００２１】
ビニル芳香族化合物としては、スチレン、ｏ−メチルスチレン、ｍ−メチルスチレン、ｐ−メチルスチレンなどをあげることがでる。また、ビニル脂環式化合物としては、ビニルシクロヘキサン、ビニルシクロヘプタン、ビニルシクロオクタンなどをあげることができる。環状オレフィンとしては、シクロヘキセン、２−ノルボルネンなどをあげることができる。
【００２２】
溶媒としては、プロパン、ブタン、イソブタン、ペンタン、ヘキサン、ヘプタン、オクタン、デカン、ドデカン等の脂肪族炭化水素；シクロペンタン、シクロヘキサン等の脂環族炭化水素等の不活性溶媒を用いることができる。
【００２３】
重合反応装置としては、２槽の重合反応器が直列に連結され、第１槽の重合反応器で重合して得られた反応液を続いて第２槽の重合反応器に連続して供給して、エチレンとα−オレフィンと必要に応じて使用される他の共重合可能なオレフィン性モノマーとの重合ができる連続の多段重合反応装置が用いられる。
【００２４】
重合反応器には、撹拌翼を有する回転可能な撹拌軸が備えられ、該撹拌翼としては、傾斜パドル翼、タービン翼、アンカー翼、ヘリカルリボン翼、大型の板翼などが例示される。傾斜パドル翼、タービン翼などの小型の翼は多段に設置されていてもよい。また重合反応の除熱には、反応装置に備え付けられた温調ジャケットを用いる方式や、溶媒やモノマーなどの蒸発潜熱を利用して冷却する方式を任意に採用することができる
【００２５】
第１槽の重合反応器には、溶媒、重合触媒、モノマー（エチレン、α−オレフィン、必要に応じて他の共重合可能なオレフィン性モノマー）、連鎖移動剤を供給し、エチレンとα−オレフィンと必要に応じて他の共重合可能なオレフィン性モノマーとを溶媒中で連続重合して、エチレンに基づく単量体単位とα−オレフィンに基づく単量体単位とを有する重合体成分（Ｘ）の製造を行う。また、重合触媒は、遷移金属化合物と活性化助触媒とを別々に重合反応器に供給して、重合反応器内で接触処理してもよく、各モノマーは、別々に供給してもよく、予め混合して供給してもよい。
【００２６】
連鎖移動剤としては、水素などが用いられ、好ましくは水素である。
【００２７】
第１槽での重合温度（Ｔ1）は、−２０〜２００℃であり、好ましくは０〜１５０℃であり、より好ましくは２０〜１２０℃である。
【００２８】
第１槽での重合圧力（Ｐ1）は、０．１〜１０ＭＰａであり、好ましくは０．１〜５ＭＰａであり、より好ましくは０．１〜３ＭＰａである。
【００２９】
第１槽への連鎖移動剤供給量（Ｈ1、単位：ｍｏｌ／ｈｒ）と第１槽へのモノマー供給量（Ｍ1、単位：ｍｏｌ／ｈｒ）との比（Ｈ1／Ｍ1）は、通常、０．００００２２〜０．０２２であり、好ましくは０．００００４４〜０．００４４である。
【００３０】
第１槽での溶液中のオレフィン重合触媒の濃度は、通常、遷移金属触媒換算で、通常、０．０００１〜５００μｍｏｌ／ｇであり、好ましくは０．０００５〜１００μｍｏｌ／ｇであり、より好ましくは０．００１〜５０μｍｏｌ／ｇである。
【００３１】
第１槽で製造する重合体成分（Ｘ）の極限粘度（η1）は、１．０〜５．０ｄｌ／ｇであり、好ましくは１．２〜４．５ｄｌ／ｇであり、より好ましくは１．５〜４．０ｄｌ／ｇである。
【００３２】
第１槽で製造する重合体成分（Ｘ）のエチレンに基づく単量体単位の含有量（Ｅ1）は、好ましくは４５〜８０重量％であり、より好ましくは５０〜７０重量％であり、更に好ましくは５０〜６５重量％である。但し、重合体成分（Ｘ）中のエチレンに基づく単量体単位とα−オレフィンに基づく単量体単位との総含有量を１００重量％とする。該含有量は、赤外分光法により求めることができる。
【００３３】
第１槽で製造する重合体成分（Ｘ）のエチレンに基づく単量体単位とα−オレフィンに基づく単量体単位との総含有量は、好ましくは８５重量％以上であり、より好ましくは８８重量％以上であり、更に好ましくは９０重量％以上である。但し、重合体成分（Ｘ）中の単量体単位の総含有量を１００重量％とする。該含有量は、赤外分光法により求めることができる。
【００３４】
第２槽の重合反応器には、第１槽の重合反応器から送られる反応液、モノマー（エチレン、α−オレフィン、必要に応じて他の共重合可能なオレフィン性モノマー）、連鎖移動剤、必要に応じ、溶媒、重合触媒を供給し、エチレンとα−オレフィンと必要に応じて他の共重合可能なオレフィン性モノマーとを溶媒中で連続重合して、エチレンに基づく単量体単位とα−オレフィンに基づく単量体単位とを有する重合体成分（Ｙ）の製造を行う。また、重合触媒は、遷移金属化合物と活性化助触媒とを別々に重合反応器に供給して、重合反応器内で接触処理してもよく、各モノマーは、別々に供給してもよく、予め混合して供給してもよい。
【００３５】
第２槽での重合温度（Ｔ2）は、−２０〜２００℃であり、好ましくは０〜１５０℃であり、より好ましくは２０〜１２０℃である。
【００３６】
第２槽での重合圧力（Ｐ2）は、０．１〜１０ＭＰａであり、好ましくは０．１〜５ＭＰａであり、より好ましくは０．１〜３ＭＰａである。
【００３７】
第１槽の平均滞留時間（τ1、単位：ｈｒ）と第２槽の平均滞留時間（τ2、単位：ｈｒ）との比（τ1／τ2）は１．２〜１０であり、好ましくは１．２５〜７．５である。
第１槽の平均滞留時間（τ1）は、第１槽の反応域体積（Ｘｖ、単位：Ｌ）と第１槽への１時間当りの液供給量（Ｘｖｌ、単位：Ｌ／ｈｒ）との比（Ｘｖ／Ｘｖｌ）であり、第２槽の平均滞留時間（τ2）は、第２槽の反応域体積（Ｙｖ、単位：Ｌ）と第２槽への１時間当りの液供給量（Ｙｖｌ、単位：Ｌ／ｈｒ）との比（Ｙｖ／Ｙｖｌ）である。
【００３８】
第２槽の反応域体積（Ｙｖ）は、第１槽の反応域体積（Ｘｖ）と第２槽の反応域体積（Ｙｖ）との比（Ｘｖ／Ｙｖ）が１／1〜１／１０となるように調節することが好ましく、４／５〜１／３となるように調節することがより好ましい。
【００３９】
第２槽での溶液中のオレフィン重合触媒の濃度は、通常、遷移金属触媒換算で、通常、０．０００１〜５００μｍｏｌ／ｇであり、好ましくは０．０００５〜１００μｍｏｌ／ｇであり、より好ましくは０．００１〜５０μｍｏｌ／ｇである。
【００４０】
第２槽への連鎖移動剤供給量（Ｈ2、単位：ｍｏｌ／ｈｒ）と第２槽へのモノマー供給量（Ｍ2、単位：ｍｏｌ／ｈｒ）との比（Ｈ2／Ｍ2）は、通常、０．００００００４４〜０．０１１であり、好ましくは０．０００００８９〜０．００２２である。ここで、Ｈ2およびＭ2は、第１槽からの流れ込み量を含むものである。
【００４１】
また、第２槽への連鎖移動剤供給量（Ｈ2）と第２槽へのモノマー供給量（Ｍ2）との比（Ｈ2／Ｍ2）としては、下式値Ｇが２〜５０を充足する値であり、好ましくは、該Ｇが２．５〜１０を充足する値である。
Ｇ＝（Ｈ1／Ｍ1）／（Ｈ2／Ｍ2）
Ｈ1：第１槽への連鎖移動剤供給量（ｍｏｌ／ｈｒ）
Ｍ1：第１槽への総モノマー供給量（ｍｏｌ／ｈｒ）
Ｈ2：第２槽への連鎖移動剤供給量（ｍｏｌ／ｈｒ）
Ｍ2：第２槽への総モノマー供給量（ｍｏｌ／ｈｒ）
【００４２】
第２槽で製造する重合体成分（Ｙ）の極限粘度（η2）は、１．０〜５．０ｄｌ／ｇであり、好ましくは１．２〜４．５ｄｌ／ｇであり、より好ましくは１．５〜４．０ｄｌ／ｇである。
【００４３】
第２槽で製造する重合体成分（Ｙ）のエチレンに基づく単量体単位の含有量（Ｅ2）は、好ましくは４５〜８０重量％であり、より好ましくは５０〜７０重量％であり、更に好ましくは５０〜６５重量％である。但し、重合体成分（Ｘ）中のエチレンに基づく単量体単位とα−オレフィンに基づく単量体単位との総含有量を１００重量％とする。該含有量は、赤外分光法により求めることができる。
【００４４】
第２槽で製造する重合体成分（Ｙ）のエチレンに基づく単量体単位とα−オレフィンに基づく単量体単位との総含有量は、好ましくは８５重量％以上であり、より好ましくは８８重量％以上であり、更に好ましくは９０重量％以上である。但し、重合体成分（Ｙ）中の単量体単位の総含有量を１００重量％とする。該含有量は、赤外分光法により求めることができる。
【００４５】
第１槽で製造する重合体成分（Ｘ）と第２槽で製造する重合体成分（Ｙ）との重量比は、好ましくは１／４〜４／１であり、より好ましくは１／３〜３／１である。
【００４６】
第２槽の重合反応器から抜き出された反応液からは、公知の脱溶媒処理、乾燥処理などを行い、エチレン−α−オレフィン系共重合体を取り出すことができる。
【００４７】
エチレン−α−オレフィン系共重合体の極限粘度は、好ましくは１〜３．５ｄｌ／ｇであり、より好ましくは１．２〜３ｄｌ／ｇである。また、オレフィン系重合体の分子量分布（Ｍｗ／Ｍｎ）は、好ましくは３〜７である。なお、極限粘度は、７０℃のキシレン溶液で測定される値であり、分子量分布（Ｍｗ／Ｍｎ）は、ゲル・パーミエイション・クロマトグラフ（ＧＰＣ）法により測定される。
【００４８】
エチレン−α−オレフィン系共重合体中のエチレンに基づく単量体単位の含有量は、好ましくは、４５〜８０重量％であり、より好ましくは５０〜６５重量％である。但し、エチレン−α−オレフィン系共重合体中のエチレンに基づく単量体単位とα−オレフィンに基づく単量体単位との総含有量を１００重量％とする。該含有量は、赤外分光法により求めることができる。
【００４９】
エチレン−α−オレフィン系共重合体中のエチレンに基づく単量体単位とα−オレフィンに基づく単量体単位との総含有量は、好ましくは８５重量％以上であり、より好ましくは８８重量％以上であり、更に好ましくは９０重量％以上である。但し、エチレン−α−オレフィン系共重合体中の単量体単位の総含有量を１００重量％とする。該含有量は、赤外分光法により求めることができる。
【００５０】
本発明により得られるエチレン−α−オレフィン系共重合体は、自動車用材料、建築材料、工業用材料、電線用材料などの押出し加工製品用途やグロメットなどのインジェクション成形品用途に好適に用いることができる。